ЧАСТИЦЫ СОЕДИНЕНИЯ НА БАЗЕ ГИДРОТАЛЬЦИТА С ПОКРЫТИЕМ ИЗ КРЕМНИЕВОЙ КИСЛОТЫ, А ТАКЖЕ СТАБИЛИЗАТОР ДЛЯ ХЛОРСОДЕРЖАЩИХ СМОЛ И КОМПОЗИЦИИ ХЛОРСОДЕРЖАЩЕЙ СМОЛЫ, ИСПОЛЬЗУЮЩИЕ ТАКИЕ ЧАСТИЦЫ

2
1. Частицы соединения на базе гидротальцита с покрытием из кремниевой кислоты, включающие частицы соединения на базе гидротальцита на основе Mg-Al или на основе Mg-Zn-Al и покрытие из кремниевой кислоты, сформированное на соответствующих частицах соединения на базе гидротальцита на основе Mg-Al или на основе Mg-Zn-Al при количестве материала покрытия от 0,25 до 15% по массе, в расчете на SiO, от массы частиц соединения на базе гидротальцита на основе Mg-Al или на основе Mg-Zn-Al,
2
указанные частицы соединения на базе гидротальцита с покрытием из кремниевой кислоты имеют удельную поверхность от 10 до 100 м/г, и
разность в среднем диаметре пор частиц соединения на базе гидротальцита с покрытием из кремниевой кислоты между стадией, предшествующей термообработке при 200°C в течение 1 ч и после нее [(средний диаметр пор частиц перед их термообработкой) минус (средний диаметр пор частиц после их термообработки)], составляет от 0 до 25 Е.
2
2. Частицы соединения на базе гидротальцита с покрытием из кремниевой кислоты по п.1, в которых разность между удельной поверхностью частиц соединения на базе гидротальцита на основе Mg-Al или на основе Mg-Zn-Al и удельной поверхностью частиц соединения на базе гидротальцита с покрытием из кремниевой кислоты [(удельная поверхность частиц после нанесения покрытия из кремниевой кислоты) минус (удельная поверхность частиц перед нанесением покрытия из кремниевой кислоты)] составляет от 0 до 20 м/г.
3. Частицы соединения на базе гидротальцита с покрытием из кремниевой кислоты по п.1, в которых частицы соединения на базе гидротальцита с покрытием из кремниевой кислоты получены сушкой частиц в температурном интервале от 105 до 150°C.
4. Частицы соединения на базе гидротальцита с покрытием из кремниевой кислоты по п.1, в которых частицы соединения на базе гидротальцита с покрытием из кремниевой кислоты термообработаны при температуре от 150 до 350°C.
5. Стабилизатор для хлорсодержащих смол, содержащий частицы соединения на базе гидротальцита с покрытием из кремниевой кислоты по п.1.
6. Композиция хлорсодержащей смолы, содержащая частицы соединения на базе гидротальцита с покрытием из кремниевой кислоты по п.1 и хлорсодержащую смолу.